(57)【要約】  入射する光に対して電気信号を生成する光電変換素子において，シリコン基板上(Si-Sub)に，金属層または金属シリサイド層(MSi)とポリシリコン層(PSi)とからなる超格子構造が形成され，超格子構造の上端の金属層または金属シリサイド層を第１の端子(E)とし，超格子構造の下端を第２の端子（B）とし，シリコン基板を第３の端子（C）とする三端子構造の光電変換素子である。この光電変換素子は，たとえば，数ｎｍ程度の金属層（または金属シリサイド層）と少なくともそれより厚いポリシリコン層とを交互に多層化した超格子構造がシリコン半導体基板上に形成されている。そして，金属層内で入射光により励起されたキャリアが，ポリシリコン層に放出され，ホットキャリアとして第３の端子に達することで，電子信号が生成される。【特許請求の範囲】
【請求項１】
入射する光に対して電気信号を生成する光電変換素子において，
シリコン半導体層と，
前記シリコン半導体層上に形成され，金属層または金属シリサイド層とポリシリコン層とを積層した超格子構造とを有し，
前記超格子構造の上端の金属層または金属シリサイド層を第１の端子とし，前記超格子構造の下端を第２の端子とし，前記シリコン半導体層を第３の端子とする光電変換素子。
【請求項２】
請求項１において，
前記金属層または金属シリサイド層が，白金，パラジウム，ニッケルのいずれかの金属層またはそのシリサイド層からなる光電変換素子。
【請求項３】
請求項２において，
前記ポリシリコン層にはＮ型不純物がドープされ，前記シリコン半導体層は，前記第２の端子が形成されている領域でＮ型不純物がドープされ，前記第３の端子が形成されている領域でＰ型不純物がドープされている光電変換素子。
【請求項４】
請求項１において，
金属層または金属シリサイド層が，希土類金属またはそのシリサイド層からなる光電変換素子。
【請求項５】
請求項４において，
前記ポリシリコン層にはＰ型不純物がドープされ，前記シリコン半導体層は，前記第２の端子が形成されている領域でＰ型不純物がドープされ，前記第３の端子が形成されている領域でＮ型不純物がドープされている光電変換素子。
【請求項６】
請求項１において，
金属層または金属シリサイド層が，チタン，タングステン，コバルトのいずれかの金属層またはそのシリサイド層からなる光電変換素子。
【請求項７】
請求項１において，
前記第１の端子と第２の端子間に第１のバイアス電圧が印加され，前記第１の端子と第３の端子間に第２のバイアス電圧が印加される光電変換素子。
【請求項８】
請求項１において，
前記金属層または金属シリサイド層は，１０ｎｍ以下の膜厚を有し，前記ポリシリコン層は，前記金属層または金属シリサイド層よりも厚い膜厚を有する光電変換素子。
【請求項９】
請求項１において，
前記金属層または金属シリサイド層は，１０ｎｍ以下の膜厚を有し，前記ポリシリコン層は，１０ｎｍ乃至５０ｎｍの膜厚を有する光電変換素子。
【請求項１０】
入射する光に対して電気信号を生成する光電変換素子において，
コレクタ電極が形成されるシリコン半導体層と，
前記シリコン半導体層上に形成された金属層または金属シリサイド層のベース電極と，
前記ベース電極の上に形成されたポリシリコン層と，
前記ポリシリコン層上に形成された金属層または金属シリサイド層のエミッタ電極とを有する光電変換素子。
【請求項１１】
請求項１０において，
前記金属層または金属シリサイド層が，白金，パラジウム，ニッケル，希土類金属，タングステン，コバルト，チタンのいずれかの金属層またはそのシリサイド層からなる光電変換素子。
【請求項１２】
前記ベース電極とポリシリコン層との間に，更に，ポリシリコン層及び金属層または金属シリサイド層を順次積層した超格子構造を有する光電変換素子。
【請求項１３】
請求項１２において，
前記ベース及びエミッタ電極間に第１のバイアス電圧が印加され，前記コレクタ及びエミッタ電極間に第２のバイアス電圧が印加される光電変換素子。
【請求項１４】
入射する光に対して電気信号を生成する光電変換素子において，
コレクタ電極が形成されるシリコン半導体層と，
前記シリコン半導体層上に形成された金属層または金属シリサイド層のベース電極と，
前記ベース電極の上に形成されたポリシリコン層と不純物ドープされた半導体層との超格子構造と，
前記超格子構造上の上端のポリシリコン層上に形成された金属層または金属シリサイド層のエミッタ電極とを有する光電変換素子。
【発明の詳細な説明】
【技術分野】
【０００１】
本発明は，受光素子などの光電変換素子に関し，特に，光ファイバ伝送に適した波長帯域の光信号を電気信号に変換でき，シリコンプロセスで生成が可能な光電変換素子に関する。
【背景技術】
【０００２】
光ファイバ伝送に適した光信号は，波長帯域が１．３〜１．５５μｍと可視光より波長が長く，エネルギーが小さい。そのため，光伝送の光信号ではシリコン半導体のバンドギャップを超えてキャリアを励起させることができず，光通信ではシリコン半導体を利用した受光素子は実現されていない。従来の光伝送の受光素子は，その長い波長帯と小さいエネルギーの事情から，シリコンよりもバンドギャップの小さい化合物半導体によるものが一般的である。かかる化合物半導体の受光素子は，シリコンプロセスで製造される集積回路に混載することができず，１チップ化は不可能である。レーザー光に送信信号をのせる変調素子はシリコンプロセスで製造可能であるが，上記のとおりシリコンプロセスによる受光素子がなく，シリコンによる１チップ化は実現されていない。【０００３】
一方で，シリコン半導体を利用した赤外センサが提案されている。たとえば，非特許文献１に示されるとおりである。赤外線は可視光よりも波長が長くエネルギーが小さいので，光通信の光信号と類似する問題を有する。【０００４】
図１は，従来のシリコン半導体を利用した赤外センサのエネルギーバンド図である。この赤外センサは，Ｐ型のシリコン半導体基板Ｓｉ−Ｓｕｂ上に薄い金属電極である白金シリサイドＰｔＳｉを形成し，シリコン半導体Ｓｉ−Ｓｕｂと金属電極ＰｔＳｉとの間のショットキー障壁φｂを形成する。入射赤外線に対して，金属電極内で電子とホールの対が発生し，金属電極内をランダムに運動し，半導体・金属界面に達したホールのうちショットキー障壁φｂを超えるエネルギーを有するホールが，シリコン半導体Ｓｉ−Ｓｕｂ中に放出されて光電流となる。図中，Ｅｃは導電帯のボトム，Ｅｖは価電子帯のトップ，Ｅｆはフェルミレベルをそれぞれ示す。【０００５】
この赤外センサは，金属電極を薄く形成することで，入射赤外線により励起されたホールがシリコン半導体側に放出される効率を示す量子効率を高くすることができる。しかし，その量子効率は，光通信の波長帯でせいぜい５％程度しかなく，赤外センサなどの特殊な用途には適しているが，微弱な光信号を受信する光通信の受光素子には適していない。【０００６】
特許文献１には，上記の赤外センサのショットキー障壁の高さを任意の高さに制御するために，金属電極と接合される半導体層をシリコン半導体の超格子構造にして，超格子構造により生成される量子レベルを利用することが記載されている。この場合でも量子効率をそれ程高くすることはできない。【０００７】
特許文献２には，シリコンの超格子構造をアノードとカソード間に設けて，アバランチェ・フォトダイオードを構成することが示されている。しかし，あくまでもシリコン半導体を利用するもので，可視光に対するＡＰＤであり，光通信の受光素子としては利用できない。
【非特許文献１】「赤外線固体撮像素子の開発動向」センサ技術，１９８７年３月号（Vol.7. No.3）
【特許文献１】特公平８−３１６１９号公報
【特許文献２】特開平１０−６５２０３号公報
【発明の開示】
【発明が解決しようとする課題】
【０００８】
光通信の波長帯の光に対する受光素子として，特許文献１に記載されているシリコン半導体に金属電極を形成し，その界面のショットキー障壁を利用することはできる。しかし，光の量に対して発生するキャリアの割合である量子効率が，前述のとおり５％程度しかないため，微弱な光通信の光信号を検出する受光素子としては適切ではない。【０００９】
そこで，本発明の目的は，シリコンプロセスで形成することができ，光通信の微弱な光信号を検出することができる光電変換素子を提供することにある。
【課題を解決するための手段】
【００１０】
上記の目的を達成するために，本発明の第１の側面によれば，入射する光に対して電気信号を生成する光電変換素子において，シリコン基板上に，金属層または金属シリサイド層とポリシリコン層とからなる超格子構造が形成され，超格子構造の上端の金属層または金属シリサイド層を第１の端子とし，超格子構造の下端を第２の端子とし，シリコン基板を第３の端子とする三端子構造の光電変換素子である。この光電変換素子は，たとえば，数ｎｍ程度の金属層（または金属シリサイド層）と少なくともそれより厚いポリシリコン層とを交互に多層化した超格子構造がシリコン半導体基板上に形成されている。【００１１】
上記構成によると，入射光により複数の金属層（または金属シリサイド層）内で励起されたホットキャリアは，ポリシリコン層に放出され電気信号となる。超格子構造にすることで，複数の薄い金属層（または金属シリサイド層）で励起されたホットキャリアが隣接するポリシリコン層に放出される確率が高くなり，量子効率を高めることができる。ただし，超格子構造内のポリシリコン層内には多くの界面準位が存在するので，第１の端子から第２の端子に向かってトンネル効果による大きなリーク電流が発生する。しかし，かかるリーク電流は，超格子構造の下端の第２の端子側に流れ出るので，暗電流の原因となることはない。そして，入射光から変換された電流は，第３の端子側から高い感度で検出される。【００１２】
上記の第１の側面において，好ましい実施例では，金属層（または金属シリサイド層）が白金層（またはそのシリサイド層）からなり，入射光に対してホットホールがポリシリコン層に放出される。白金シリサイド層をポリシリコン層と積層すると，価電子帯側のショットキー障壁が低くなり，光通信の波長帯の光に対して，ホットホールがショットキー障壁を越えやすくなる。このようにポリシリコン層に放出されたホットホールは，電界により加速され，エネルギーが高いので，第２の端子領域を超えて第３の端子の電流となる。また，第１及び第２の端子間の超格子構造の領域で，白金シリサイド層から新たなホットホールが励起され，増幅作用が期待される。【００１３】
上記の第１の側面において，好ましい実施例では，金属層（または金属シリサイド層）が希土類金属層（またはそのシリサイド層）からなり，入射光に対してホットエレクトロンがポリシリコン層に放出される。希土類金属シリサイド層をポリシリコン層と積層すると，伝導帯側のショットキー障壁が低くなり，光通信の波長帯の光に対して，ホットエレクトロンがショットキー障壁を越えやすくなる。そして，ホットエレクトロンは，エネルギーが高いので，第２の端子領域を超えて第３の端子の電流となる。さらに，シリコン半導体はエレクトロンに対するイオン化率がたかく，シリコン基板内でエレクトロンが新たに励起される雪崩現象により，増幅作用が起こり，より高い感度で電気信号を発生することができる。【００１４】
上記の目的を達成するために，本発明の第２の側面によれば，入射する光に対して電気信号を生成する光電変換素子において，コレクタ電極が形成されるシリコン基板と，前記シリコン基板上に形成された金属層または金属シリサイド層のベース電極と，前記ベース電極の上に形成されたポリシリコン層と，前記ポリシリコン層上に形成された金属層または金属シリサイド層のエミッタ電極とを有し，前記ベース・エミッタ電極間にバイアス電圧が印加される光電変換素子である。【００１５】
かかる構成にすることで，エミッタ電極やベース電極で励起されたホットキャリアが，シリコン基板内に放出され，コレクタ電流を発生する。また，エミッタ，ベース電極間のポリシリコン層内のリーク電流は，ベース電流としてベース電極から吸収される。よって，暗電流の少ない光検出電流をコレクタ電流として取り出すことができる。
【発明の効果】
【００１６】
本発明によれば，より高い量子効率でホットキャリアを検出電流にすることができ，高い感度の光電変換素子を提供することができる。
【図面の簡単な説明】
【００１７】
【図１】従来のシリコン半導体を利用した赤外センサのエネルギーバンド図である。
【図２】本実施の形態における光電変換素子の断面図である。
【図３】本実施の形態における光電変換素子のバンド図である。
【図４】本実施の形態における光電変換素子の別のバンド図である。
【図５】本実施の形態における光電変換素子の断面図及びそれに対するバンド図である。
【符号の説明】
【００１８】
Ｓｉ−Ｓｕｂ：シリコン半導体層，シリコン半導体基板
ＭＳｉ：金属層または金属シリサイド層
ＰＳｉ：ポリシリコン層
Ｅ：エミッタ電極，第１の電極
Ｂ：ベース電極，第２の電極
Ｃ：コレクタ電極，第３の電極
【発明を実施するための最良の形態】
【００１９】
以下，図面にしたがって本発明の実施の形態について説明する。但し，本発明の技術的範囲はこれらの実施の形態に限定されず，特許請求の範囲に記載された事項とその均等物まで及ぶものである。【００２０】
図２は，本実施の形態における光電変換素子の断面図である。この光電変換素子は，エミッタＥとコレクタＣとベースＢとを有するフォトトランジスタである。光電変換素子は，シリコン半導体層である基板Ｓｉ−Ｓｕｂ上に，複数の金属層（または金属シリサイド層）ＭＳｉと複数のポリシリコン層ＰＳｉの超格子構造が形成されている。金属層（または金属シリサイド層）（以下単に金属シリサイド層と称する）ＭＳｉは，数ｎｍ程度（例えば１０ｎｍ以下）の薄い層であり，その間に形成されるポリシリコン層ＰＳｉは，少なくとも金属シリサイド層ＭＳｉより厚く，例えば１０〜５０ｎｍ程度の薄い層である。そして，超格子構造の上端の金属シリサイド層ＭＳｉがエミッタ電極Ｅ，下端（シリコン基板側）の金属シリサイド層ＭＳｉがベース電極Ｂである。さらに，シリコン半導体基板Ｓｉ−Ｓｕｂには電極層ＭＥＴが形成されてコレクタ電極Ｃとなる。【００２１】
超格子構造のポリシリコン層ＰＳｉは，Ｎ型にドープされた半導体層である。また，シリコン半導体層である基板Ｓｉ−Ｓｕｂの表面側もＮ型にドープされた領域Ｎがあり，その領域Ｎ上にベース電極Ｂとなる金属シリサイド層ＭＳｉが形成される。また，シリコン基板Ｓｉ−Ｓｕｂのコレクタ電極ＭＥＴ側はＰ型にドープされた領域Ｐになっている。【００２２】
そして，エミッタ・ベース間に所定のバイアス電圧が印加され，エミッタ・コレクタ間にも所定のバイアス電圧が印加された状態で，入射光ＯＰＴは超格子構造に矢印のように入射される。この入射光ＯＰＴが，複数の金属シリサイド層ＭＳｉ内でキャリアを励起する。励起されたキャリアは，金属シリサイド層ＭＳｉが数ｎｍと非常に薄いので，その層内を移動する時に多くのキャリアが隣接するポリシリコン層ＰＳｉとのショットキー障壁を超えて，ホットキャリアとして放出される。このホットキャリアは，運動エネルギーが高く，ベース領域Ｂを飛び越えてコレクタ電流となる。動作原理については，以下バンド図に基づき説明する。【００２３】
図３は，本実施の形態における光電変換素子のバンド図である。この実施の形態では，金属シリサイド層ＭＳｉが，白金シリサイド層で構成された場合のバンド図である。図３のバンド図は，垂直方向にエネルギーレベルではなく，それとは逆の電位レベルになっている。つまり，通常のエネルギーバンド図とは上下が逆転しており，図１のバンド図とも上下が逆になっている。したがって，図３のバンド図には，上側に価電子帯Ｅｖが，下側に伝導帯Ｅｃが，その間に禁制帯ＦＢが位置する。Ｅｖ１は価電子帯Ｅｖの上端であり，Ｅｃ１は伝導帯Ｅｃの底である。【００２４】
図３の右側から，シリコン基板Ｓｉ−Ｓｕｂと，金属シリサイド層ＭＳｉとポリシリコン層ＰＳｉとの超格子構造のバンド構成が示される。金属シリサイド層ＭＳｉ内には，フェルミレベルＥｆがそれぞれ示されている。金属シリサイド層ＭＳｉが白金シリサイド層で構成される場合，金属シリサイド層ＭＳｉのフェルミレベルＥｆに対するポリシリコン層ＰＳｉのバリアの高さφｂは，伝導帯Ｅｃ側よりも価電子帯Ｅｖ側のほうが低くなる。これは，白金シリサイド層のワークファンクションから一義的に決まる。【００２５】
エミッタＥとベースＢ間にはベース・エミッタ電圧ＶＢＥが，コレクタＣとエミッタＥ間にはコレクタ・エミッタ電圧ＶＣＥがそれぞれ印加されている状態で，エミッタ側から超格子構造に光が入射すると，その入射光のエネルギーにより金属シリサイド層ＭＳｉ内で電子とホールのキャリア対が励起される。そのうちの多くのホールＨＯＬＥが，図３中金属シリサイド層ＭＳｉ内の上向きの矢印に示すように励起され，隣接するポリシリコン層ＰＳｉとのショットキー障壁φｂを越えるエネルギーレベルを有し，ポリシリコン層ＰＳｉ側に放出される。そして，放出されたホールＨＯＬＥは，ベース・エミッタ間電圧による電界により加速され，高い位置エネルギーを有するホットホールとなり，ベース電極Ｂを飛び越えてコレクタＣ側に流れ，コレクタ電流Ｉｃとなる。しかも，第１に，金属シリサイド層ＭＳｉは数ｎｍと非常に薄いので，そこで励起された多くのホールがその平均自由工程内でポリシリコン層側に移動し，第２に，複数の金属シリサイド層ＭＳｉを有する超格子構造であるので，より多くのホールがホットホールとなる。したがって，入射する光子に対して発生するホットホールの割合である量子効率が高くなり，大きなコレクタ電流Ｉｃを生成することができる。【００２６】
ただし，超格子構造を構成するポリシリコン層ＰＳｉは，多結晶構造であるため多くの界面準位を有する。そのため，エミッタ・ベース間のバイアス印加により，白矢印で示されるようにエミッタ電極Ｅからベース電極に向かって多くのホールがトンネル効果により流れて，リーク電流ＩＬとなる。しかし，このリーク電流の原因となるホールは，励起されたホットホールのように高い位置エネルギーを有しないコールドホールであるので，ほとんどがベース電極Ｂ側にベース電流Ｉｂとして吸収される。そのため，リーク電流ＩＬがコレクタ電流Ｉｃに含まれて，大きな暗電流になることはない。このように，本実施の形態の光電変換素子では，３端子構造にすることで超格子構造に伴う暗電流の問題を解決している。【００２７】
さらに，エミッタ・ベース間において，発生したホットホールにより新たなホールが白金シリサイド層から励起される雪崩現象によりホットホールの増幅効果が期待される。この増幅作用が働くことにより，ＡＰＤ（アバランチェ・フォトダイオード）のように微少な光信号から大きな検出電流を生成することができる。【００２８】
図４は，本実施の形態における光電変換素子の別のバンド図である。この実施の形態では，金属シリサイド層ＭＳｉが，エルビウムＥｒなどの希土類金属シリサイド層で構成された場合のバンド図である。このバンド図では，縦方向がエネルギーレベルになっており，図３とは逆の関係，図１と同じ関係になっている。そのため，伝導帯Ｅｃが上側に価電子帯Ｅｖが下側に位置している。【００２９】
エルビウムなどのような希土類金属のシリサイド層の場合，ポリシリコン層ＰＳｉとのエネルギー障壁は，伝導帯Ｅｃ側のほうが低い。そのため，入射光により励起された電子とホールのうち，電子ＥＬが伝導帯Ｅｃとのエネルギー障壁φｂを超えてポリシリコン層ＰＳｉ側に放出される。エミッタＥとベースＢ間にはベース・エミッタ電圧ＶＢＥが印加されており，このバイアス電圧による電界により，放出された電子ＥＬは加速され，ホットエレクトロンとなってベース領域を超えてコレクタ領域に流れ，コレクタ電流Ｉｃとなる。この原理は，図３と同じである。【００３０】
この例の場合は，ポリシリコン層ＰＳｉは，Ｐ型不純物がドープされ，シリコン基板Ｓｉ−Ｓｕｂのベース電極側はＰ型に，コレクタ電極側はＮ型にそれぞれドープされる。つまり，エルビウムなどの希土類金属の場合は，電子を放出しやすいので，ポリシリコン層と半導体層のベース電極側をＰ型，コレクタ側をＮ型にするのが望ましい。【００３１】
この場合も，希土類金属シリサイド層ＭＳｉが数ｎｍと薄いので，励起された電子の多くが隣接するポリシリコン層ＰＳｉ側に移動する。さらに，多くの希土類金属シリサイド層ＭＳｉが設けられているので，励起される電子の数も多く，コレクタ電流Ｉｃは大きくなる。【００３２】
そして，ホットエレクトロンＥＬがシリコン半導体層Ｓｉ−Ｓｕｂ内を移動することにより，シリコン半導体の電子に対するイオン化率が高い性質から，シリコン半導体Ｓｉ−Ｓｕｂ内で新たに電子が励起されて（図中１００），電子の雪崩現象が生じる。この雪崩現象は，可視光のＡＰＤにおいて既に確認されている減少であり，確実に生じる。この雪崩現象によりホットエレクトロンが増幅され，コレクタ電流Ｉｃはより大きくなる。したがって，図４の場合は，量子効率はより高いものになる。【００３３】
図４の例においても，ポリシリコン層ＰＳｉ内の界面準位により電子が白矢印のようにトンネル効果で移動し，ベースからエミッタ側にリーク電流が発生する。しかし，このトンネル効果で移動する電子は，ベース電極に対して高いポテンシャルエネルギーを有していないので，ベース電流Ｉｂとなり吸収される。したがって，ベース・エミッタ間のリーク電流が暗電流としてコレクタ電流Ｉｃに含まれることが回避される。【００３４】
図５は，本実施の形態における光電変換素子の断面図及びそれに対するバンド図である。この例は，エミッタ・ベース間の超格子構造を，エミッタ電極Ｅとなる白金シリサイド層ＰｔＳｉと，ポリシリコン層ＰＳｉと，ベース電極Ｂとなる白金シリサイド層ＰｔＳｉとからなる３層構造にしている。そして，コレクタ電極Ｃが形成されるシリコン基板Ｓｉ−Ｓｕｂの構成は，図２，３の例と同じである。このように，超格子構造をわずか３層構造にすると，ホットキャリアを励起する金属シリサイド層の数が減るが，原理的には，複数の金属シリサイド層を有し，３端子構造になっているので，高い量子効率を有し暗電流が少ない光電変換素子となる。【００３５】
動作原理は，図３と同じであり，白金シリサイド層ＰｔＳｉ内で入射光により励起されたホールが，ショットキー障壁φｂを超えて，隣接するポリシリコン層ＰＳｉ及びシリコン基板Ｓｉ−Ｓｕｂに放出される。放出されたホールは，バイアス電界により加速され，ホットホールとなってコレクタ電極に達する。これが入射光に対して検出されるコレクタ電流Ｉｃとなる。一方，ベース・エミッタ間は，ポリシリコン層ＰＳｉの界面準位によるリーク電流が発生するが，それはポテンシャルエネルギーが低いため，ベース電流Ｉｂとして吸収される。このように，シリコン層とショットキー障壁を形成する複数の金属シリサイド層と，３端子構造にすることで，量子効率が高く，暗電流の少ない光電変換素子を提供することができる。【００３６】
上記の実施の形態では，白金シリサイド層とポリシリコン層による超格子構造と，希土類金属シリサイド層とポリシリコン層による超格子構造とを例にして説明した。本発明はそれらの材料に限定されず，白金の代わりにニッケル，パラジウムでも適用できる。さらに，チタン，コバルト，タングステンのいずれかの層またはそのシリサイド層とポリシリコン層による超格子構造，Ｐ型ゲルマニウム層などの不純物がドープされた半導体層とポリシリコン層による超格子構造（但しエミッタとベースは白金シリサイド層）などにも適用できる。【００３７】
さらに，図２，５では，シリコン半導体基板Ｓｉ−Ｓｕｂの裏面側にコレクタ電極を形成しているが，超格子構造とベース電極とをメサ構造にして，コレクタ電極をシリコン半導体基板の表面側に設けても良い。その場合は，コレクタ領域はＰ型ウエル領域により形成される。
【産業上の利用可能性】
【００３８】
光ファイバによる光通信で使用される波長帯（１．３〜１．５５μｍ）の光信号に対して利用可能であり，シリコンプロセスにより製造可能な光電変換素子を提供することができる。
【図１】
2006095381.tif 000002
【図２】
2006095381.tif 000003
【図３】
2006095381.tif 000004
【図４】
2006095381.tif 000005
【図５】
2006095381.tif 000006
【国際調査報告】
2006095381.tif 000007
2006095381.tif 000008